(57)【要約】  本発明のラケット用ストリング１０は、合成繊維を含み、ストリング形成後加熱圧縮変形により断面が扁平化され、いずれかの部分には圧痕を有し、扁平化されたストリングは、実質的に無撚の状態で巻かれている。この製造方法は、ストリングを構成する主要合成繊維のガラス転移点をＴｇ（℃），融点をＴｍ（℃）としたとき、Ｔｇ（℃）以上、Ｔｍ−１０（℃）以下の温度に加熱し、所定の間隔を有するローラー７ａ，７ｂ間でストリングを圧縮変形し、その後冷却して巻き取る。本発明の前記ラケット用ストリングを張設したラケットは、ラケット打球面上において、前記ストリングは扁平面が主面を形成し、捩れによる部分的に不均一な凹凸部を有する。これにより、扁平面の特徴を生かすことができるラケット用ストリングとその製造方法及びこれを張設したラケットを提供する。
2011001805.tif 000002
【特許請求の範囲】
【請求項１】
合成繊維を含むラケット用ストリングであって、
ストリング形成後加熱圧縮変形により断面が扁平化され、いずれかの部分には圧痕を有し、
前記扁平化されたストリングは、実質的に無撚の状態で巻かれていることを特徴とするラケット用ストリング。
【請求項２】
前記扁平化されたストリングの断面は、長径／短径の比（扁平度）が１．１〜１．８の範囲である請求項１に記載のラケット用ストリング。
【請求項３】
前記合成繊維が熱可塑性ポリアミド、熱可塑性ポリエステルから選ばれた１種以上である請求項１に記載のラケット用ストリング。
【請求項４】
前記ストリングが、モノフィラメントからなる芯糸と、前記芯糸の周囲の側糸と、前記芯糸と前記側糸を一体化しているコーティング樹脂を含み、主として前記芯糸が扁平化している請求項１〜３のいずれか１項に記載のラケット用ストリング。
【請求項５】
前記芯糸のモノフィラメントが熱可塑性ポリアミドである請求項４に記載のラケット用ストリング。
【請求項６】
前記合成繊維が熱可塑性ポリエステルであり、ストリング構造がモノフィラメント単体またはモノフィラメント単体にコーティングした構造である請求項１に記載のラケット用ストリング。
【請求項７】
請求項１〜６のいずれか１項に記載のラケット用ストリングの製造方法であって、
ストリングを構成する主要合成繊維のガラス転移点をＴｇ（℃），融点をＴｍ（℃）としたとき、Ｔｇ（℃）以上、Ｔｍ−１０（℃）以下の温度に加熱し、所定の間隔を有するローラー間でストリングを圧縮変形し、その後冷却して巻き取ることを特徴とするラケット用ストリングの製造方法。
【請求項８】
圧縮変形するローラー間の隙間を圧縮前ストリング径の０．５５〜０．９０倍の間隔として圧縮変形加工し、得られた扁平ストリングの短径を圧縮前の０．６５〜０．９５倍とする請求項７に記載のストリングの製造方法。
【請求項９】
請求項１〜６のいずれかに記載のラケット用ストリングを張設したラケットであって、
ラケット打球面上において、前記ストリングは扁平面が主面を形成し、捩れによる部分的に不均一な凹凸部を有することを特徴とするラケット。
【請求項１０】
前記捩れによる凹凸部が、１０〜１００箇所存在する請求項９に記載のラケット。
【発明の詳細な説明】
【技術分野】
【０００１】
本発明は、硬式テニス、軟式テニス、バドミントン、スカッシュ等のラケットに張設されるストリングとその製造方法及びこれを張設したラケットに関する。
【背景技術】
【０００２】
従来からテニス、バトミントン、スカッシュなどのラケット用ストリングはポリアミドやポリエステルなどの合成繊維製モノフィラメント及び／又はマルチフィラメントからなるストリングが多く使用されている。従来のストリングは丸断面が主体であり、どちらかというと合成繊維の特徴を生かして耐久性の優れたストリングが多かった。【０００３】
ストリングの断面を長円、楕円、長方形等に変形する提案は、特許文献１〜４などにある。特許文献１は、溶融紡糸の際に長方形の口金を使用し、フィラメント製造時に変形させておくことを提案している。特許文献２も溶融紡糸の際にアレイ型の異形断面口金を使用し、フィラメント製造時に変形させておくことを提案している。特許文献３は芯糸を予め太幅と細幅に成形しておき、この周囲に側糸を巻きつけたストリングが提案されている。特許文献４も芯糸を予め断面楕円に成形しておき、この周囲に側糸を巻きつけたストリングが提案されている。【０００４】
しかし、前記従来技術は溶融紡糸時にフィラメントの断面を変形させているため、その後の側糸を巻きつける工程、溶融コーティングする工程などの後加工の工程で撚りまたは捩れが入ったり、巻きつけが不均一または不安定になりやすいという問題があった。また、特許文献２および３においては撚り（捻じり）加工したストリングが提案されているが、これらの文献においては均一に撚りが付与されている。そのようなストリングの場合、ラケットに張設すると、ストリングの扁平面が均一に分散するため、扁平化したストリングの特徴が生かせないという問題もあった。
【先行技術文献】
【特許文献】
【０００５】
【特許文献１】特開２００９−５０６６０号公報
【特許文献２】特開２００５−３４８８５１号公報
【特許文献３】特開２０００−２１０３９６号公報
【特許文献４】特開昭６０−７７７７６号公報
【発明の概要】
【発明が解決しようとする課題】
【０００６】
本発明は、前記従来の問題を解決するため、扁平面の特徴を生かすことができるラケット用ストリングとその製造方法及びこれを張設したラケットを提供する。
【課題を解決するための手段】
【０００７】
本発明のラケット用ストリングは、合成繊維を含むラケット用ストリングであって、ストリング形成後加熱圧縮変形により断面が扁平化され、いずれかの部分には圧痕を有し、前記扁平化されたストリングは、実質的に無撚の状態で巻かれていることを特徴とする。【０００８】
本発明のラケット用ストリングの製造方法は、前記のラケット用ストリングの製造方法であって、ストリングを構成する主要合成繊維のガラス転移点をＴｇ（℃），融点をＴｍ（℃）としたとき、Ｔｇ（℃）以上、Ｔｍ−１０（℃）以下の温度に加熱し、所定の間隔を有するローラー間でストリングを圧縮変形し、その後冷却して巻き取ることを特徴とする。【０００９】
本発明のラケットは、前記のラケット用ストリングを張設したラケットであって、ラケット打球面上において、前記ストリングは扁平面が主面を形成し、捩れによる部分的に不均一な凹凸部を有することを特徴とする。
【発明の効果】
【００１０】
本発明のラケット用ストリングは、合成繊維のストリング形成後加熱圧縮変形により断面が扁平化され、いずれかの部分には圧痕を有し、前記扁平化されたストリングは、実質的に無撚の状態で巻かれていることにより、ラケットに張設したとき、ストリングは扁平面が主面を形成し、捩れによる部分的に不均一な凹凸部を有することにより、扁平面の特徴を生かすことができる。すなわち、ボールや羽根が良く飛ぶ特性（反発性）と、回転によりスピンを掛けやすい特性(スピン性, Spinability)を向上できる。また、ソフト感も向上できる。【００１１】
本発明のラケット用ストリングの製造方法は、ストリングを構成する主要合成繊維のガラス転移点をＴｇ（℃），融点をＴｍ（℃）としたとき、Ｔｇ（℃）以上、Ｔｍ−１０（℃）以下の温度に加熱し、所定の間隔を有するローラー間でストリングを圧縮変形し、その後冷却して巻き取ることにより、扁平化されたストリングを効率よく製造できる。【００１２】
本発明のラケットは、ラケット打球面上において、前記ストリングは扁平面が主面を形成し、捩れによる部分的に不均一な凹凸部を有することにより、反発性、ソフト感とスピン性を向上できる。
【図面の簡単な説明】
【００１３】
【図１】図１は本発明の一実施例の扁平化されたストリングの断面図。
【図２】図２は本発明の一実施例の扁平化されたストリングを製造するための工程説明図。
【図３】図３は本発明の一実施例の扁平化する前のストリングの断面図。
【図４】図４は本発明の実施例１（隙間間隔１．１ｍｍの場合）で作成した扁平化ストリングを硬式ラケットに張設した状態を示す平面図。
【図５】図５は本発明の実施例１（隙間間隔１．０ｍｍの場合）で作成した扁平化ストリングを硬式ラケットに張設した状態を示す平面図。
【図６】図６は本発明の実施例１（隙間間隔０．９ｍｍの場合）で作成した扁平化ストリングを硬式ラケットに張設した状態を示す平面図。
【図７】図７は本発明の実施例２（隙間間隔１．１ｍｍの場合）で作成した扁平化ストリングを硬式ラケットに張設した状態を示す平面図。
【図８】図８は本発明の実施例２（隙間間隔１．０ｍｍの場合）で作成した扁平化ストリングを硬式ラケットに張設した状態を示す平面図。
【図９】図９は本発明の実施例３（隙間間隔１．０ｍｍの場合）で作成した扁平化ストリングを硬式ラケットに張設した状態を示す平面図。
【図１０】図１０は本発明の実施例３（隙間間隔０．９ｍｍの場合）で作成した扁平化ストリングを硬式ラケットに張設した状態を示す平面図。
【図１１】図１１は本発明の実施例４（隙間間隔１．０ｍｍの場合）で作成した扁平化ストリングを軟式ラケットに張設した状態を示す平面図。
【図１２】図１２は本発明の実施例４（隙間間隔０．９ｍｍの場合）で作成した扁平化ストリングを軟式ラケットに張設した状態を示す平面図。
【発明を実施するための形態】
【００１４】
本発明は合成繊維を含むストリングである。この合成繊維としては特に限定されないが、ナイロン６、ナイロン６６、ナイロン４６、ナイロン６１０、ナイロン６１２、ナイロン１１、ナイロン１２、ナイロン９Ｔ、ナイロン６Ｔなどの脂肪族または半芳香族の熱可塑性ポリアミドまたはこれらの共重合物；ポリエチレンテレフタレート、ポリブチレンテレフタレート、ポリトリメチレンテレフタレートなどの熱可塑性ポリエステルまたは共重合体；ポリ乳酸などの脂肪族ポリエステル類が挙げられる。中でも合成繊維としては、脂肪族または半芳香族の熱可塑性ポリアミドまたはこれらの共重合物および熱可塑性ポリエステルまたは共重合体が好ましく、ナイロンと熱可塑性ポリエステルがより好ましい。ナイロンと熱可塑性ポリエステルは強度、伸度、コストの面から望ましいからである。
【００１５】
ストリングの構成についても特に限定されず、モノフィラメント単体、マルチフィラメント、モノフィラメント芯に側糸を巻きつけたものなど、どのような形態であっても良い。ストリングの構成としては、芯に側糸を巻きつけたものが好ましく、さらにモノフィラメント芯に側糸（細いモノフィラメント糸）を巻きつけたものがより好ましい。これらの繊維を一体化するためには樹脂バインダーを使用するのが好ましい。また被覆樹脂をコーティングしても良い。例えば、モノフィラメント芯に側糸（細いモノフィラメント糸）を巻きつけ接着したものを被覆樹脂によりコーティングしたモノフィラメントタイプのストリングが好ましい。
【００１６】
本発明のラケット用ストリングは、ストリング形成後加熱圧縮変形により断面を扁平化することを特徴とする。加熱はオーブン又は乾燥機などを使用できる。好ましい加熱温度は、ガラス転移点をＴｇ（℃），融点をＴｍ（℃）としたとき、Ｔｇ（℃）以上、Ｔｍ−１０（℃）以下の温度である。この温度は雰囲気温度であっても良い。この成形温度とした後に例えば所定の間隔を有するローラー間でストリングを圧縮変形する。この処理により、ストリングのいずれかの部分には圧痕が形成される。
【００１７】
前記扁平化されたストリングは、実質的に無撚の状態で巻き取る。実質的に無撚とは、長さ１ｍ当たり５回以下の撚り数をいう。好ましいのはゼロである。実質的に無撚の状態で巻き取るには、一対のローラーと同じ方向又は平行に巻き取り軸を有する巻き取り機で巻き取る。業務用ストリングはこのまま又はかせで使用できる。個人用顧客のためには、約１０〜１３ｍに切断し、実質的に無撚の状態に巻き返しパッケージに入れてもよい。特許文献３においては撚り加工された扁平断面ストリングが提案されているが、扁平度が１．１以上であれば、無撚りのストリングでも通常の張り上げ操作でラケット面上のガットの捩れが生じることを本発明者は見出した。ここで捩れとは、ラケット面に対しストリングの長径部がほぼ垂直の状態から約９０度捩れて水平になる場合、その逆に水平のものが垂直になる場合等の状態を指す。また、場合により、約１８０度捩れる場合もある。本発明においては、ラケット面でこのような捩れ箇所が１０〜１００個程度含まれるのが好ましい。なお、本発明のストリングを用いて通常の張り上げ方法でガットを張設すると、扁平度が大きくなるほど捩れ箇所は多くなる。ストリングが無撚り状態にもかかわらず張り上げ時に捩れが入るのは、（１）コイル状のストリングから解く際にいわゆる解舒撚りが入る、（２）糸端をグロメットに挿入するとき捩れた状態で挿入しそのまま捩れを戻さず引っ張って固定する、（３）タテ、ヨコの交差部で糸に張力をかける際に張力で糸が捩れるなどが理由として考えられる。捩れ箇所の個数は、１０個以上であればスピン性に優れ、１００個以下であればラケット面全体において不均一に捩れが入るため好ましい。
【００１８】
本発明のラケット用ストリングを張設したラケットは、ラケット打球面上において、前記ストリングは扁平面が主面を形成し、捩れによる部分的に不均一な凹凸部を有する。本発明のストリングは実質的に無撚であるが、巻き取り体から解舒する際に解舒撚りが入ったり、ラケットに張設する際に不可避的に撚りおよび／または捩れが入る。これにより、ストリングは扁平面が主面を形成し、捩れによる部分的に不均一な凹凸部を有する。ここで主面とは、ボールや羽根を打つ面（打球面）の５０％以上を言う。
【００１９】
ストリングの扁平面が主面を形成していることから、ボールや羽根との接触面積が高くなり、反発性が向上する。また、捩れによる部分的に不均一な凹凸部は、扁平化されたストリングの長辺の部分が打球面を向いているので、スピンが掛けやすくなる。前記捩れによる凹凸部は、前記のように、１０〜１００箇所存在するのが好ましい。
【００２０】
本発明のストリングは、撚り加工で均一に撚りが入ったストリングよりも打球感に優れる。これは、例えば本発明のストリングを張り上げたとき、グロメット部のような折り曲げ部では曲げ剛性のため長径部がラケット面に垂直になることが多い。一方、ヨコ糸が織り込まれる部分ではストリングの軸が回転してストリングはタテ、ヨコともラケット面にほぼ平行に張られる。すなわち、ストリングはラケット面に対し、グロメット近くでは垂直に、ラケット面では平行になる傾向がある。本発明ではさらに、ラケット面で発生した捩れ部すなわち、タテ糸またはヨコ糸が垂直になった部分、捩れ箇所を含む。この捩れが入るとストリングの長径部はラケット面に垂直に立った状態になり、凹凸構造が形成される。この凹凸部分が本発明のストリングをラケットに張設した場合の特徴であり、反発性、ソフト感およびスピン性を向上させる。
【００２１】
一方、撚り加工したストリングの場合、予め周期的に捩れており、捩れ数も多いのでグロメット部においてもストリングが垂直になるとは限らない。また、ラケット面、タテ糸とヨコ糸の交差部も種々の状態が混在しているため、全体として平均化すなわち均一化されてしまい、ストリングが扁平であることの特徴が打ち消される傾向にある。そのため、本発明のストリングのような優れた効果が得られないと考えられる。
【００２２】
前記扁平化されたストリングの断面は、長径／短径の比（扁平度）が１．１〜１．８の範囲であることが好ましい。この範囲であれば、反発性とスピン性をより向上できる。具体的には、扁平度が１．１以上であれば、ラケットに張設後、捩れ箇所の個数が多くなり、反発性の向上が顕著になる。また、扁平度が１．８以下であれば、ストリングの扁平度が適切であるため、ラケットの張設性に問題が生じないからである。さらに好ましい扁平度は１．２〜１．７である。本発明において、ローラー間で圧縮成形する前のストリングは、扁平度が１．１未満のほぼ円形断面のストリングを用いることが好ましい。このような扁平度のストリングを用いれば、どのような角度から圧縮変形されても同じ形状のストリングが得られるためである。
【００２３】
前記ストリングは、モノフィラメントからなる芯糸と、前記芯糸の周囲の側糸と、前記芯糸と前記側糸を一体化しているコーティング樹脂を含み、主として前記芯糸が扁平化していることが好ましい。
【００２４】
本発明のラケット用ストリングの製造方法は、ストリングを構成する主要合成繊維のガラス転移点をＴｇ（℃），融点をＴｍ（℃）としたとき、Ｔｇ（℃）以上、Ｔｍ−１０（℃）以下の温度に加熱し、所定の間隔を有するローラー間でストリングを圧縮変形し、その後冷却して巻き取る。ローラー間の所定の間隔とは、例えば供給ストリングの断面が直径１．３０〜１．３５ｍｍの場合、０．８〜１．２ｍｍの間隔である。通常は供給ストリング断面径の０．５５〜０．９０倍程度の間隔に設定し、得られたストリングの短径が０．６５〜０．９５倍程度とするのが望ましい。前記において、ストリングを構成する主要合成繊維とは、芯糸が存在する場合は芯糸、芯糸が存在しない場合は５０質量％以上を有する合成繊維を言う。
【００２５】
以下図面を用いて説明する。図１は本発明の一実施例の扁平化されたストリングの断面図である。中央のナイロン製芯糸（モノフィラメント）１は長円に大きく変形され、その周囲のナイロン製側糸（巻き付け糸）２も変形を受けている。芯糸に食い込んでいる部分も観察される。これらの変形や食い込みが圧痕である。このような圧痕は、ローラー間で圧縮成形することにより生じる。周囲の被覆樹脂３はほぼ同一の厚みを保っている。この被覆樹脂３はナイロン樹脂等が好ましい。図１に示すように、扁平化されたストリングはその断面図において、（１）芯糸の変形、（２）側糸の変形、（３）芯糸と側糸の接触部分における変形（主として芯糸に凹部変形）が見られる。なお、ローラー表面に凹凸模様を設けてもよい。そのような凹凸模様を有するローラ間で圧縮成形すると、得られたストリングの表面に凹凸模様を転写することもできる。
【００２６】
図２は本発明の一実施例の扁平化されたストリングを製造するための工程説明図であり、図３は扁平化する前のストリングの断面図を示す。図２に示すように、巻き糸体４から図３に示す処理前のストリング５を加熱装置６に供給し、所定の間隔を有するローラー７ａ，７ｂ間を通過させて扁平化変形処理し、巻き取り体１１に巻き取る。このようにして実質的に無撚りの扁平化ストリング１０を得る。図３において、１２は芯糸、１３は側糸、１４は被覆樹脂である。
【００２７】
本発明の（扁平化された）ストリングを製造する方法は、通常の丸断面ストリングを製造する方法に比較して、扁平化加工工程が増えるため、工程数が増加することがある。ただし、通常の丸断面ストリングを製造する方法における樹脂加工、油剤付与、インクジェット印字など他の加工工程において同時に扁平化加工を行うことにより、工程数を増加させないようにすることができる。
【００２８】
本発明のストリングを製造するための方法は、以下の特徴を有する。
【００２９】
（１）加工安定性が高く、広範囲に適用できる。本発明の製造方法において、ストリングを加熱圧縮変形により断面を扁平化することで製造される。そのため、適切な条件下で加工すれば、断面形状、物性、外観などの面で安定した（ばらつきのない）加工を行うことが可能である。一方、例えば楕円モノフィラメントに側糸のモノフィラメントを巻きつける扁平化したストリングの製造方法は、巻きつけの際、芯の曲率が長径部および短径部で異なるので巻きつけ状態が安定せず、その結果、側糸間に隙間が生じたり、糸の重なり（飛び出し）などの欠点が生じやすい問題がある。また、扁平ストリングのコーティング工程では多くの場合ノズル孔も楕円形にする必要がある。しかし、ストリングに捩れ部が発生した場合、ノズルを通過する際にコーティング樹脂のかすれや糸切れを生じやすい問題がある。このように扁平度が大きい芯糸を従来の方法により安定して製造するのは困難である。
【００３０】
（２）打球感が良い。アマチュア上級者の実試打の結果、本発明のストリングを用いて張設したラケットが良いストリングとして選定された。これらの上級者により、特に反発性とスピン性に優れる評価を得た。また、得られたデータからも、張設後の物体の落下反発試験で反発率が高くなること、および扁平化によりボールとストリングの摩擦が増すことが確認できた。従って、実際のスピン性はラケット面での凹凸効果が付与された結果であると考えている。
【実施例】
【００３１】
以下実施例により本発明をさらに具体的に説明する。なお本発明は下記の実施例に限定されるものではない。【００３２】
（実施例１）、（比較例１）
直径１ｍｍのナイロン６のモノフィラメント１本（芯糸）と、直径０．１１５ｍｍのナイロン６のモノフィラメント２５本（側糸）を準備し、芯糸の表面に接着剤を付与後、側糸を撚り数８０回／ｍで巻き付け、その周囲に被覆樹脂としてナイロン６６を溶融コーティングした。得られたストリング５（図３）の直径は１．３０〜１．３１ｍｍ（丸断面）であった。ストリングを構成する主要合成繊維（ナイロン６）のガラス転移点（Ｔｇ）は４０℃、融点（Ｔｍ）は２１５℃であった。得られたストリング５を比較例１とする。【００３３】
次に図２に示すように、このストリング５を８０℃で０．５分間、加熱装置６に供給して加熱し、次に隙間間隔（隙間ゲージとも言う）が０．９ｍｍ、１．０ｍｍまたは１．１ｍｍのローラー７ａ，７ｂ間を通過させて扁平に変形し、図１に示す断面が扁平糸のストリング１０を得た。得られた扁平糸のストリングの断面は、長径／短径の比（扁平度）が、隙間間隔０．９ｍｍの場合には１．６７、隙間間隔１．０ｍｍの場合には１．４４、隙間間隔１．１ｍｍの場合には１．２８であった。これらのストリングを実施例１とする。【００３４】
得られた扁平化されたストリングを硬式ラケットに張設した状態を、図４〜６に示す。図４は、隙間間隔１．１ｍｍの場合に得たストリングを用いて張設した硬式ラケット、図５は、隙間間隔１．０ｍｍの場合に得たストリングを用いて張設した硬式ラケット、図６は隙間間隔０．９ｍｍの場合に得たストリングを用いて張設した硬式ラケットである。図４〜６において、黒マークを入れたところが、捩れによる部分的に不均一な凹凸部分である。黒色マークのない部分は、ストリングの扁平面が主面を形成している領域である。捩れによる凹凸部は、図４においては２２個、図５においては５８個、図６においては６８個、存在した。【００３５】
前記で得られた扁平度１．４４のストリングを張設したラケットを５名のテニスプレーヤーに使用してもらったところ、全員から丸断面のストリング（比較例１）に比べて反発性とスピン性が高いとの評価が得られた。【００３６】
（実施例２）、（比較例２）
直径１．３１ｍｍのポリエチレンを５質量％ブレンドしたポリエチレンテレフタレートのモノフィラメントを使用した。ストリングを構成する主要合成繊維（ポリエチレンテレフタレート）のガラス転移点（Ｔｇ）は７０℃、融点（Ｔｍ）は２６０℃であった。このストリングを比較例２とする。【００３７】
次に図２に示すように、このストリング５を８０℃で０．５分間、加熱装置６に供給して加熱し、次に隙間間隔（隙間ゲージとも言う）が１．０ｍｍまたは１．１ｍｍのローラー７ａ，７ｂ間を通過させて扁平に変形し、断面が扁平糸のストリングを得た。得られた扁平糸のストリングの断面は、長径／短径の比（扁平度）が、隙間間隔１．０ｍｍの場合には１．７２、隙間間隔１．１ｍｍの場合には１．４７であった。これらのストリングを実施例２とする。【００３８】
得られた扁平化されたストリングを硬式ラケットに張設した状態を、図７〜８に示す。図７は、隙間間隔１．１ｍｍの場合に得たストリングを用いて張設した硬式ラケット、図８は、隙間間隔１．０ｍｍの場合に得たストリングを用いて張設した硬式ラケットである。図７〜８において、黒マークを入れたところが、捩れによる部分的に不均一な凹凸部分である。黒色マークのない部分は、ストリングの扁平面が主面を形成している領域である。捩れによる凹凸部は、図７においては１３個、図８においては２５個存在した。【００３９】
前記で得られた扁平度１．４７のストリングを張設したラケットを５名のテニスプレーヤーに使用してもらったところ、全員から丸断面のストリング（比較例２）のストリングに比べて反発性とスピン性が高いとの評価が得られた。【００４０】
（実施例３）、（比較例３）
モノフィラメントの中に３島成分を含み、島成分はポリエチレンテレフタレートを１０質量％ブレンドしたナイロン６、海成分はナイロン６である丸断面３島モノフィラメント２種（直径０．８９ｍｍの芯糸および直径０．１９５ｍｍの側糸）を準備した。この３島モノフィラメント１本（芯糸）の表面に、前記３島モノフィラメント１６本（側糸）を撚り数８５回／ｍで巻き付け、その周囲に被覆樹脂としてナイロン６をコーティングした。得られたストリングの断面は直径１．３２ｍｍであった。ストリングを構成する主要合成繊維（ナイロン６）のガラス転移点（Ｔｇ）は４０℃、融点（Ｔｍ）は２１５℃であった。このストリングを比較例３とする。【００４１】
次に図２に示すように、このストリング５を８０℃で０．５分間、加熱装置６に供給して加熱し、次に隙間間隔（隙間ゲージとも言う）が０．９ｍｍまたは１．０ｍｍのローラー７ａ，７ｂ間を通過させて扁平に変形し、断面が扁平糸のストリングを得た。得られた扁平糸のストリングの断面は、長径／短径の比（扁平度）が、隙間間隔０．９ｍｍの場合には１．４２、隙間間隔１．０ｍｍの場合には１．２８であった。これらのストリングスを実施例３とする。【００４２】
得られた扁平化されたストリングを硬式ラケットに張設した状態を、図９〜１０に示す。図９は、隙間間隔１．０ｍｍの場合に得たストリングを用いて張設した硬式ラケット、図１０は、隙間間隔０．９ｍｍの場合に得たストリングを用いて張設した硬式ラケットである。図９〜１０において、黒マークを入れたところが、捩れによる部分的に不均一な凹凸部分である。黒色マークのない部分は、ストリングの扁平面が主面を形成している領域である。捩れによる凹凸部分は、図９において８１個、図１０において９１個存在した。【００４３】
前記で得られた扁平度１．４２のストリングを張設したラケットを５名のテニスプレーヤーに使用してもらったところ、全員から丸断面のストリング（比較例３）のストリングに比べて反発性とスピン性が高いとの評価が得られた。【００４４】
（実施例４）、（比較例４）
直径１ｍｍのナイロン６のモノフィラメント１本（芯糸）と、直径０．１４ｍｍのナイロン６のモノフィラメント２３本（側糸）を準備し、芯糸の表面に接着剤を付与後、側糸を撚り数８０回／ｍで巻き付け、その周囲にバインダー被覆樹脂としてナイロン６６をコーティングした。得られたストリング５の直径は１．３０〜１．３１ｍｍ（丸断面）であった。ストリングを構成する主要合成繊維（ナイロン６）のガラス転移点（Ｔｇ）は４０℃、融点（Ｔｍ）は２１５℃であった。このストリングを比較例４とする。【００４５】
次に図２に示すように、このストリング５を８０℃で０．５分間、加熱装置６に供給して加熱し、次に隙間間隔（隙間ゲージとも言う）が０．９ｍｍまたは１．０ｍｍのローラー７ａ，７ｂ間を通過させて扁平に変形し、断面が扁平糸のストリングを得た。得られた扁平糸のストリングの断面は、長径／短径の比（扁平度）が、隙間間隔０．９ｍｍの場合には１．４９、隙間間隔１．０ｍｍの場合には１．３６であった。これらのストリングを実施例４とする。【００４６】
得られた扁平化されたストリングを硬式ラケットに張設した状態を、図１１〜１２に示す。図１１は、隙間間隔１．０ｍｍの場合に得たストリングを用いて張設した硬式ラケット、図１２は、隙間間隔０．９ｍｍの場合に得たストリングを用いて張設した硬式ラケットである。図１１〜１２において、黒マークを入れたところが、捩れによる部分的に不均一な凹凸部分である。黒色マークのない部分は、ストリングの扁平面が主面を形成している領域である。捩れによる凹凸部分は、図１１において３２個、図１２において４７個存在した。【００４７】
前記で得られた扁平度１．３６のストリングを張設したラケットを５名のテニスプレーヤーに使用してもらったところ、全員から丸断面のストリング（比較例４）のストリングに比べて反発性とスピン性が高いとの評価が得られた。【００４８】
（比較例５）
断面が長径１．２３ｍｍ、短径０．７５ｍｍの長円形のナイロン６モノフィラメント１本（芯糸）と、直径０．１１５ｍｍのナイロン６のモノフィラメント２５本（側糸）を準備し、ナイロン６をフェノール系溶剤に溶解させた接着剤を用いて、芯糸の表面に側糸を撚り数８０回／ｍで巻き付け接着し乾燥させた。得られたストリングの断面は長径１．４５ｍｍ、短径１．０３ｍｍ（長円）であった。得られたストリングの断面は、長径／短径の比（扁平度）が１．４５であった。ストリングを構成する主要合成繊維（ナイロン６）のガラス転移点（Ｔｇ）は４０℃、融点（Ｔｍ）は２１５℃であった。なお、この段階で芯と側糸との接着にむらが発生し、また、扁平部分では側糸間の隙間が大きかった。これは、芯の断面が扁平長円形であるため、接着剤の付着状態、芯と側糸との圧着状態、巻きつけ角度などにおいて、不均一かつ不安定であるためと考えられる。【００４９】
得られたストリングの周囲に、楕円形断面のノズルを使用し、バインダー被覆樹脂としてナイロン６６をコーティングした。得られたコーティングストリングの断面は長径１．４７ｍｍ、短径１．０８ｍｍ（長円）であった。得られたコーティングストリングの断面は、長径／短径の比（扁平度）が、１．３６であった。なお、得られたコーティングストリングのコーティングは膜厚が不均一であった。【００５０】
得られたコーティングストリングを硬式ラケットに張設した。コーティングストリングを用いた場合、毛羽や部分剥離が発生し、３本中１本は張り切れした。【００５１】
このラケットを５名のテニスプレーヤーに使用してもらったところ、全員から実施例１のストリングに比べて反発性とスピン性が低く、毛羽、はがれが生じやすいとの評価が得られた。【００５２】
実施例１および比較例１について、加工条件（隙間間隔、加熱温度および時間、巻速度）、得られたストリングの断面（寸法および扁平度）、得られたストリングの物性（強力、伸度、中間伸度、Ｓ結節強力）、得られたストリングをガットに張設した際の特性（張設性、張設後の捩れ箇所個数、打感）を以下の表１にまとめた。【００５３】
【表１】
2011001805.tif 000003
【００５４】
表１中、強力は、ＪＩＳ  Ｌ  １０１３に従い測定した。伸度は、ＪＩＳ  Ｌ  １０１３に従い測定した。中間伸度は、ＪＩＳ  Ｌ  １０１３に従い測定した。Ｓ結節強力は、ＪＩＳ  Ｌ  １０１３に従い測定した。また、張設性は、「Ａ」が「問題なく張設できる」、「Ｂ」が「張設できるが、グロメットで通しにくい箇所がある」、「Ｃ」が「グロメットに通らず張設できない」を意味する。【００５５】
反発性は、重さ４ｋｇの重りを高さ２００ｍｍから張設したガット面に落下させ、その場合の反発高さ（Ｈ）を測定し、下記の式に従い算出した。【００５６】
反発率（％）＝（Ｈ／２００）×１００
スピン性は、８５０ｒｐｍ（Ｒ１）で回転するボールを４００ｍｍから張設したガット（１本）に落下させ、ガット面と接触後１０ｍｓ後の回転数（Ｒ２）と用いて、下記の式に従い算出した。このスピン性が大きいことは、ボールとガットの摩擦が大きいことを意味し、すなわち、スピンがよくかかることを意味する。【００５７】
スピン性（ｒｐｍ）＝Ｒ１−Ｒ２
表１に示すように、実施例１及び比較例１の結果から、本実施例のストリングが、反発性とスピン性において向上していることが確認できた。【００５８】
（実施例５）、（比較例６）
芯糸として高強力ナイロン６マルチフィラメント（東レ社製、商品名“アミラン”２１００Ｔ−３０６ｆ：３本と９４０Ｔ−１３６ｆ：１本）をＵＶ硬化樹脂で含浸させたあと、ノズル（１．１ｍｍφ）で絞り３００Ｔ／ｍのよりを掛けＵＶ照射して硬化させ芯糸とした。この芯糸にナイロン６を溶融コーティングして、マルチフィラメントタイプの丸断面ストリングを作製した。このストリングの直径は１．２３ｍｍ、強力６４ｋｇ、伸度２４％、結節強力２７ｋｇであった。このストリングを比較例６とする。【００５９】
このストリングを１００℃に加熱し、隙間１．１０ｍｍのローラー間に通すことで扁平化した。得られた扁平化したストリングの長径は１．４４ｍｍ、短径１．１２ｍｍで扁平度は１．２９であった。ストリングの強力は６４ｋｇ、伸度２６％、結節強力２９ｋｇであった。得られたストリングを実施例５とする。【００６０】
このストリングを硬式ラケットに６０ポンドで張り上げた。ラケット面における捩れの数は２５個であった。比較として同じラケットに扁平加工前のストリングを張り上げ、比較試打したところ、５名中４名が本実施例の扁平化したストリングの方がスピンが良くかかるとの評価を得た。スピン性の評価としてボールがラケットに衝突してはねかえってくるときのボール回転を高速度カメラで計測した。すなわち、入射時のボール速度１００ｋｍ／ｈ、角度４０度（垂直に対し）、回転数ほぼ０ｒｐｍに対し、はねかえってくるボールの回転数は５回測定の平均値が、丸断面のストリングが２９３０ｒｐｍに対し、本実施例の扁平ストリングは３０６０ｒｐｍとボールの回転数が大きく、スピンが良くかかっていることがわかった。【００６１】
（実施例６）、（比較例７）
ポリエチレンテレフタレート樹脂（ＩＶ＝１．１）を用いて、断面が丸形状のモノフィラメントを扁平化加工したストリングと、略長方形の紡糸口金を用いて同条件で紡糸延伸した、ほぼ同じ扁平断面形状のストリングを作製し、比較した。【００６２】
直径１．２９ｍｍの丸断面のモノフィラメントを１５０℃に加熱し、隙間１．１ｍｍのローラーに通し、得られた扁平化したストリングの長径は１．４５ｍｍ、短径１．１２ｍｍで扁平度は１．２９、強力６１ｋｇ、伸度３４％、結節強力４４ｋｇであった（実施例６）。一方長方形口金で得られた比較の扁平ストリングの長径は１．４２ｍｍ、短径は１．１３ｍｍで扁平度は１．２６、強力は６６ｋｇ、伸度３１％、結節強力４９ｋｇであった（比較例７）。【００６３】
前記２種のストリングを同型のラケットに６０ポンドで張設したところ捩れ回数は、本実施例品は１８個、本比較例品は１６個であった。このラケット２種を用いて５名で比較試打評価したところ４名が本実施例品の方が柔らかく、食い込みが良いとの評価であった。【００６４】
前記実施例１の反発性評価に用いた反発テスト法で重りがラケット面への衝突したときの沈み込み量を測定したところ、最大沈み込み量は比較例６ｍｍに対し、本実施例品は９ｍｍで本実施例品の方が沈み込み量が大きい、すなわち柔らかく食い込みが良いことが裏付けられた。また、前記のスピン性評価法で評価したところ、入射時のボール速度１００ｋｍ／ｈ、角度４０度、回転数ほぼ０ｒｐｍに対し、はねかえってくるボールの回転数は、丸断面のストリングが２９００ｒｐｍに対し、本実施例品の扁平ストリングは３１３０ｒｐｍとボールの回転数が大きく、スピンが良くかかっていることがわかった。【００６５】
このように差がある理由は不明だが、扁平加工時の加温変形による断面厚み方向の微細構造変化が影響していると思われる。
【産業上の利用可能性】
【００６６】
本発明のストリングは、硬式テニス、軟式テニス、バトミントン、スカッシュなどのラケットに有用である。
【符号の説明】
【００６７】
１，１２  芯糸（モノフィラメント）
２，１３  側糸（巻き付け糸）
３，１４  被覆樹脂
４  巻き糸体
５  処理前のストリング
６  加熱装置
７ａ，７ｂ  ローラー７ａ，７ｂ
１０  扁平化ストリング
１１  巻き取り体
【図１】
2011001805.tif 000004
【図２】
2011001805.tif 000005
【図３】
2011001805.tif 000006
【図４】
2011001805.tif 000007
【図５】
2011001805.tif 000008
【図６】
2011001805.tif 000009
【図７】
2011001805.tif 000010
【図８】
2011001805.tif 000011
【図９】
2011001805.tif 000012
【図１０】
2011001805.tif 000013
【図１１】
2011001805.tif 000014
【図１２】
2011001805.tif 000015
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
合成繊維を含むラケット用ストリングであって、
ストリング形成後加熱圧縮変形により断面が扁平化され、いずれかの部分には圧痕を有し、
前記扁平化されたストリングは、実質的に無撚の状態で巻かれており、
前記ストリングは、（１）モノフィラメントからなる芯糸と、前記芯糸の周囲の側糸と、前記芯糸と前記側糸を一体化しているコーティング樹脂を含み、主として前記芯糸が扁平化している構造であるか、又は（２）前記合成繊維が熱可塑性ポリエステルであり、ストリング構造がモノフィラメント単体またはモノフィラメント単体にコーティングした構造である、ことを特徴とするラケット用ストリング。
【請求項２】
前記扁平化されたストリングの断面は、長径／短径の比（扁平度）が１．１〜１．８の範囲である請求項１に記載のラケット用ストリング。
【請求項３】
前記合成繊維が熱可塑性ポリアミド、熱可塑性ポリエステルから選ばれた１種以上である請求項１に記載のラケット用ストリング。
【請求項４】
前記芯糸のモノフィラメントが熱可塑性ポリアミドである請求項１に記載のラケットストリング。
【請求項５】
請求項１〜４のいずれか１項に記載のラケット用ストリングの製造方法であって、
ストリングを構成する主要合成繊維のガラス転移点をＴｇ（℃），融点をＴｍ（℃）としたとき、Ｔｇ（℃）以上、Ｔｍ−１０（℃）以下の温度に加熱し、所定の間隔を有するローラー間でストリングを圧縮変形し、その後冷却して巻き取ることを特徴とするラケット用ストリングの製造方法。
【請求項６】
圧縮変形するローラー間の隙間を圧縮前ストリング径の０．５５〜０．９０倍の間隔として圧縮変形加工し、得られた扁平ストリングの短径を圧縮前の０．６５〜０．９５倍とする請求項５に記載のストリングの製造方法。
【請求項７】
請求項１〜４のいずれかに記載のラケット用ストリングを張設したラケットであって、
ラケット打球面上において、前記ストリングは扁平面が主面を形成し、捩れによる部分的に不均一な凹凸部を有することを特徴とするラケット。
【請求項８】
前記捩れによる凹凸部が、１０〜１００箇所存在する請求項７に記載のラケット。
【手続補正２】
【補正対象書類名】明細書
【補正対象項目名】全文
【補正方法】変更
【補正の内容】
【発明の詳細な説明】
【技術分野】
【０００１】
本発明は、硬式テニス、軟式テニス、バドミントン、スカッシュ等のラケットに張設されるストリングとその製造方法及びこれを張設したラケットに関する。
【背景技術】
【０００２】
従来からテニス、バトミントン、スカッシュなどのラケット用ストリングはポリアミドやポリエステルなどの合成繊維製モノフィラメント及び／又はマルチフィラメントからなるストリングが多く使用されている。従来のストリングは丸断面が主体であり、どちらかというと合成繊維の特徴を生かして耐久性の優れたストリングが多かった。
【０００３】
ストリングの断面を長円、楕円、長方形等に変形する提案は、特許文献１〜４などにある。特許文献１は、溶融紡糸の際に長方形の口金を使用し、フィラメント製造時に変形させておくことを提案している。特許文献２も溶融紡糸の際にアレイ型の異形断面口金を使用し、フィラメント製造時に変形させておくことを提案している。特許文献３は芯糸を予め太幅と細幅に成形しておき、この周囲に側糸を巻きつけたストリングが提案されている。特許文献４も芯糸を予め断面楕円に成形しておき、この周囲に側糸を巻きつけたストリングが提案されている。
【０００４】
しかし、前記従来技術は溶融紡糸時にフィラメントの断面を変形させているため、その後の側糸を巻きつける工程、溶融コーティングする工程などの後加工の工程で撚りまたは捩れが入ったり、巻きつけが不均一または不安定になりやすいという問題があった。また、特許文献２および３においては撚り（捻じり）加工したストリングが提案されているが、これらの文献においては均一に撚りが付与されている。そのようなストリングの場合、ラケットに張設すると、ストリングの扁平面が均一に分散するため、扁平化したストリングの特徴が生かせないという問題もあった。
【先行技術文献】
【特許文献】
【０００５】
【特許文献１】特開２００９−５０６６０号公報
【特許文献２】特開２００５−３４８８５１号公報
【特許文献３】特開２０００−２１０３９６号公報
【特許文献４】特開昭６０−７７７７６号公報
【発明の概要】
【発明が解決しようとする課題】
【０００６】
本発明は、前記従来の問題を解決するため、扁平面の特徴を生かすことができるラケット用ストリングとその製造方法及びこれを張設したラケットを提供する。
【課題を解決するための手段】
【０００７】
本発明のラケット用ストリングは、合成繊維を含むラケット用ストリングであって、ストリング形成後加熱圧縮変形により断面が扁平化され、いずれかの部分には圧痕を有し、前記扁平化されたストリングは、実質的に無撚の状態で巻かれており、前記ストリングは、（１）モノフィラメントからなる芯糸と、前記芯糸の周囲の側糸と、前記芯糸と前記側糸を一体化しているコーティング樹脂を含み、主として前記芯糸が扁平化している構造であるか、又は（２）前記合成繊維が熱可塑性ポリエステルであり、ストリング構造がモノフィラメント単体またはモノフィラメント単体にコーティングした構造である、ことを特徴とする。
【０００８】
本発明のラケット用ストリングの製造方法は、前記のラケット用ストリングの製造方法であって、ストリングを構成する主要合成繊維のガラス転移点をＴｇ（℃），融点をＴｍ（℃）としたとき、Ｔｇ（℃）以上、Ｔｍ−１０（℃）以下の温度に加熱し、所定の間隔を有するローラー間でストリングを圧縮変形し、その後冷却して巻き取ることを特徴とする。
【０００９】
本発明のラケットは、前記のラケット用ストリングを張設したラケットであって、ラケット打球面上において、前記ストリングは扁平面が主面を形成し、捩れによる部分的に不均一な凹凸部を有することを特徴とする。
【発明の効果】
【００１０】
本発明のラケット用ストリングは、合成繊維のストリング形成後加熱圧縮変形により断面が扁平化され、いずれかの部分には圧痕を有し、前記扁平化されたストリングは、実質的に無撚の状態で巻かれていることにより、ラケットに張設したとき、ストリングは扁平面が主面を形成し、捩れによる部分的に不均一な凹凸部を有することにより、扁平面の特徴を生かすことができる。すなわち、ボールや羽根が良く飛ぶ特性（反発性）と、回転によりスピンを掛けやすい特性（スピン性, Spinability）を向上できる。また、ソフト感も向上できる。
【００１１】
本発明のラケット用ストリングの製造方法は、ストリングを構成する主要合成繊維のガラス転移点をＴｇ（℃），融点をＴｍ（℃）としたとき、Ｔｇ（℃）以上、Ｔｍ−１０（℃）以下の温度に加熱し、所定の間隔を有するローラー間でストリングを圧縮変形し、その後冷却して巻き取ることにより、扁平化されたストリングを効率よく製造できる。
【００１２】
本発明のラケットは、ラケット打球面上において、前記ストリングは扁平面が主面を形成し、捩れによる部分的に不均一な凹凸部を有することにより、反発性、ソフト感とスピン性を向上できる。
【図面の簡単な説明】
【００１３】
【図１】図１は本発明の一実施例の扁平化されたストリングの断面図。
【図２】図２は本発明の一実施例の扁平化されたストリングを製造するための工程説明図。
【図３】図３は本発明の一実施例の扁平化する前のストリングの断面図。
【図４】図４は本発明の実施例１（隙間間隔１．１ｍｍの場合）で作成した扁平化ストリングを硬式ラケットに張設した状態を示す平面図。
【図５】図５は本発明の実施例１（隙間間隔１．０ｍｍの場合）で作成した扁平化ストリングを硬式ラケットに張設した状態を示す平面図。
【図６】図６は本発明の実施例１（隙間間隔０．９ｍｍの場合）で作成した扁平化ストリングを硬式ラケットに張設した状態を示す平面図。
【図７】図７は本発明の実施例２（隙間間隔１．１ｍｍの場合）で作成した扁平化ストリングを硬式ラケットに張設した状態を示す平面図。
【図８】図８は本発明の実施例２（隙間間隔１．０ｍｍの場合）で作成した扁平化ストリングを硬式ラケットに張設した状態を示す平面図。
【図９】図９は本発明の実施例３（隙間間隔１．０ｍｍの場合）で作成した扁平化ストリングを硬式ラケットに張設した状態を示す平面図。
【図１０】図１０は本発明の実施例３（隙間間隔０．９ｍｍの場合）で作成した扁平化ストリングを硬式ラケットに張設した状態を示す平面図。
【図１１】図１１は本発明の実施例４（隙間間隔１．０ｍｍの場合）で作成した扁平化ストリングを軟式ラケットに張設した状態を示す平面図。
【図１２】図１２は本発明の実施例４（隙間間隔０．９ｍｍの場合）で作成した扁平化ストリングを軟式ラケットに張設した状態を示す平面図。
【発明を実施するための形態】
【００１４】
本発明は合成繊維を含むストリングである。この合成繊維としては特に限定されないが、ナイロン６、ナイロン６６、ナイロン４６、ナイロン６１０、ナイロン６１２、ナイロン１１、ナイロン１２、ナイロン９Ｔ、ナイロン６Ｔなどの脂肪族または半芳香族の熱可塑性ポリアミドまたはこれらの共重合物；ポリエチレンテレフタレート、ポリブチレンテレフタレート、ポリトリメチレンテレフタレートなどの熱可塑性ポリエステルまたは共重合体；ポリ乳酸などの脂肪族ポリエステル類が挙げられる。中でも合成繊維としては、脂肪族または半芳香族の熱可塑性ポリアミドまたはこれらの共重合物および熱可塑性ポリエステルまたは共重合体が好ましく、ナイロンと熱可塑性ポリエステルがより好ましい。ナイロンと熱可塑性ポリエステルは強度、伸度、コストの面から望ましいからである。
【００１５】
ストリングの構成についても特に限定されず、モノフィラメント単体、モノフィラメント芯に側糸を巻きつけたものなどの形態である。ストリングの構成としては、芯に側糸を巻きつけたものが好ましく、さらにモノフィラメント芯に側糸（細いモノフィラメント糸）を巻きつけたものがより好ましい。これらの繊維を一体化するためには樹脂バインダーを使用するのが好ましい。また被覆樹脂をコーティングしても良い。例えば、モノフィラメント芯に側糸（細いモノフィラメント糸）を巻きつけ接着したものを被覆樹脂によりコーティングしたモノフィラメントタイプのストリングが好ましい。
【００１６】
本発明のラケット用ストリングは、ストリング形成後加熱圧縮変形により断面を扁平化することを特徴とする。加熱はオーブン又は乾燥機などを使用できる。好ましい加熱温度は、ガラス転移点をＴｇ（℃），融点をＴｍ（℃）としたとき、Ｔｇ（℃）以上、Ｔｍ−１０（℃）以下の温度である。この温度は雰囲気温度であっても良い。この成形温度とした後に例えば所定の間隔を有するローラー間でストリングを圧縮変形する。この処理により、ストリングのいずれかの部分には圧痕が形成される。
【００１７】
前記扁平化されたストリングは、実質的に無撚の状態で巻き取る。実質的に無撚とは、長さ１ｍ当たり５回以下の撚り数をいう。好ましいのはゼロである。実質的に無撚の状態で巻き取るには、一対のローラーと同じ方向又は平行に巻き取り軸を有する巻き取り機で巻き取る。業務用ストリングはこのまま又はかせで使用できる。個人用顧客のためには、約１０〜１３ｍに切断し、実質的に無撚の状態に巻き返しパッケージに入れてもよい。特許文献３においては撚り加工された扁平断面ストリングが提案されているが、扁平度が１．１以上であれば、無撚りのストリングでも通常の張り上げ操作でラケット面上のガットの捩れが生じることを本発明者は見出した。ここで捩れとは、ラケット面に対しストリングの長径部がほぼ垂直の状態から約９０度捩れて水平になる場合、その逆に水平のものが垂直になる場合等の状態を指す。また、場合により、約１８０度捩れる場合もある。本発明においては、ラケット面でこのような捩れ箇所が１０〜１００個程度含まれるのが好ましい。なお、本発明のストリングを用いて通常の張り上げ方法でガットを張設すると、扁平度が大きくなるほど捩れ箇所は多くなる。ストリングが無撚り状態にもかかわらず張り上げ時に捩れが入るのは、（１）コイル状のストリングから解く際にいわゆる解舒撚りが入る、（２）糸端をグロメットに挿入するとき捩れた状態で挿入しそのまま捩れを戻さず引っ張って固定する、（３）タテ、ヨコの交差部で糸に張力をかける際に張力で糸が捩れるなどが理由として考えられる。捩れ箇所の個数は、１０個以上であればスピン性に優れ、１００個以下であればラケット面全体において不均一に捩れが入るため好ましい。
【００１８】
本発明のラケット用ストリングを張設したラケットは、ラケット打球面上において、前記ストリングは扁平面が主面を形成し、捩れによる部分的に不均一な凹凸部を有する。本発明のストリングは実質的に無撚であるが、巻き取り体から解舒する際に解舒撚りが入ったり、ラケットに張設する際に不可避的に撚りおよび／または捩れが入る。これにより、ストリングは扁平面が主面を形成し、捩れによる部分的に不均一な凹凸部を有する。ここで主面とは、ボールや羽根を打つ面（打球面）の５０％以上を言う。
【００１９】
ストリングの扁平面が主面を形成していることから、ボールや羽根との接触面積が高くなり、反発性が向上する。また、捩れによる部分的に不均一な凹凸部は、扁平化されたストリングの長辺の部分が打球面を向いているので、スピンが掛けやすくなる。前記捩れによる凹凸部は、前記のように、１０〜１００箇所存在するのが好ましい。
【００２０】
本発明のストリングは、撚り加工で均一に撚りが入ったストリングよりも打球感に優れる。これは、例えば本発明のストリングを張り上げたとき、グロメット部のような折り曲げ部では曲げ剛性のため長径部がラケット面に垂直になることが多い。一方、ヨコ糸が織り込まれる部分ではストリングの軸が回転してストリングはタテ、ヨコともラケット面にほぼ平行に張られる。すなわち、ストリングはラケット面に対し、グロメット近くでは垂直に、ラケット面では平行になる傾向がある。本発明ではさらに、ラケット面で発生した捩れ部すなわち、タテ糸またはヨコ糸が垂直になった部分、捩れ箇所を含む。この捩れが入るとストリングの長径部はラケット面に垂直に立った状態になり、凹凸構造が形成される。この凹凸部分が本発明のストリングをラケットに張設した場合の特徴であり、反発性、ソフト感およびスピン性を向上させる。
【００２１】
一方、撚り加工したストリングの場合、予め周期的に捩れており、捩れ数も多いのでグロメット部においてもストリングが垂直になるとは限らない。また、ラケット面、タテ糸とヨコ糸の交差部も種々の状態が混在しているため、全体として平均化すなわち均一化されてしまい、ストリングが扁平であることの特徴が打ち消される傾向にある。そのため、本発明のストリングのような優れた効果が得られないと考えられる。
【００２２】
前記扁平化されたストリングの断面は、長径／短径の比（扁平度）が１．１〜１．８の範囲であることが好ましい。この範囲であれば、反発性とスピン性をより向上できる。具体的には、扁平度が１．１以上であれば、ラケットに張設後、捩れ箇所の個数が多くなり、反発性の向上が顕著になる。また、扁平度が１．８以下であれば、ストリングの扁平度が適切であるため、ラケットの張設性に問題が生じないからである。さらに好ましい扁平度は１．２〜１．７である。本発明において、ローラー間で圧縮成形する前のストリングは、扁平度が１．１未満のほぼ円形断面のストリングを用いることが好ましい。このような扁平度のストリングを用いれば、どのような角度から圧縮変形されても同じ形状のストリングが得られるためである。
【００２３】
前記ストリングは、モノフィラメントからなる芯糸と、前記芯糸の周囲の側糸と、前記芯糸と前記側糸を一体化しているコーティング樹脂を含み、主として前記芯糸が扁平化していることが好ましい。
【００２４】
本発明のラケット用ストリングの製造方法は、ストリングを構成する主要合成繊維のガラス転移点をＴｇ（℃），融点をＴｍ（℃）としたとき、Ｔｇ（℃）以上、Ｔｍ−１０（℃）以下の温度に加熱し、所定の間隔を有するローラー間でストリングを圧縮変形し、その後冷却して巻き取る。ローラー間の所定の間隔とは、例えば供給ストリングの断面が直径１．３０〜１．３５ｍｍの場合、０．８〜１．２ｍｍの間隔である。通常は供給ストリング断面径の０．５５〜０．９０倍程度の間隔に設定し、得られたストリングの短径が０．６５〜０．９５倍程度とするのが望ましい。前記において、ストリングを構成する主要合成繊維とは、芯糸が存在する場合は芯糸、芯糸が存在しない場合は５０質量％以上を有する合成繊維を言う。
【００２５】
以下図面を用いて説明する。図１は本発明の一実施例の扁平化されたストリングの断面図である。中央のナイロン製芯糸（モノフィラメント）１は長円に大きく変形され、その周囲のナイロン製側糸（巻き付け糸）２も変形を受けている。芯糸に食い込んでいる部分も観察される。これらの変形や食い込みが圧痕である。このような圧痕は、ローラー間で圧縮成形することにより生じる。周囲の被覆樹脂３はほぼ同一の厚みを保っている。この被覆樹脂３はナイロン樹脂等が好ましい。図１に示すように、扁平化されたストリングはその断面図において、（１）芯糸の変形、（２）側糸の変形、（３）芯糸と側糸の接触部分における変形（主として芯糸に凹部変形）が見られる。なお、ローラー表面に凹凸模様を設けてもよい。そのような凹凸模様を有するローラ間で圧縮成形すると、得られたストリングの表面に凹凸模様を転写することもできる。
【００２６】
図２は本発明の一実施例の扁平化されたストリングを製造するための工程説明図であり、図３は扁平化する前のストリングの断面図を示す。図２に示すように、巻き糸体４から図３に示す処理前のストリング５を加熱装置６に供給し、所定の間隔を有するローラー７ａ，７ｂ間を通過させて扁平化変形処理し、巻き取り体１１に巻き取る。このようにして実質的に無撚りの扁平化ストリング１０を得る。図３において、１２は芯糸、１３は側糸、１４は被覆樹脂である。
【００２７】
本発明の（扁平化された）ストリングを製造する方法は、通常の丸断面ストリングを製造する方法に比較して、扁平化加工工程が増えるため、工程数が増加することがある。ただし、通常の丸断面ストリングを製造する方法における樹脂加工、油剤付与、インクジェット印字など他の加工工程において同時に扁平化加工を行うことにより、工程数を増加させないようにすることができる。
【００２８】
本発明のストリングを製造するための方法は、以下の特徴を有する。
【００２９】
（１）加工安定性が高く、広範囲に適用できる。本発明の製造方法において、ストリングを加熱圧縮変形により断面を扁平化することで製造される。そのため、適切な条件下で加工すれば、断面形状、物性、外観などの面で安定した（ばらつきのない）加工を行うことが可能である。一方、例えば楕円モノフィラメントに側糸のモノフィラメントを巻きつける扁平化したストリングの製造方法は、巻きつけの際、芯の曲率が長径部および短径部で異なるので巻きつけ状態が安定せず、その結果、側糸間に隙間が生じたり、糸の重なり（飛び出し）などの欠点が生じやすい問題がある。また、扁平ストリングのコーティング工程では多くの場合ノズル孔も楕円形にする必要がある。しかし、ストリングに捩れ部が発生した場合、ノズルを通過する際にコーティング樹脂のかすれや糸切れを生じやすい問題がある。このように扁平度が大きい芯糸を従来の方法により安定して製造するのは困難である。
【００３０】
（２）打球感が良い。アマチュア上級者の実試打の結果、本発明のストリングを用いて張設したラケットが良いストリングとして選定された。これらの上級者により、特に反発性とスピン性に優れる評価を得た。また、得られたデータからも、張設後の物体の落下反発試験で反発率が高くなること、および扁平化によりボールとストリングの摩擦が増すことが確認できた。従って、実際のスピン性はラケット面での凹凸効果が付与された結果であると考えている。
【実施例】
【００３１】
以下実施例により本発明をさらに具体的に説明する。なお本発明は下記の実施例に限定されるものではない。
【００３２】
（実施例１）、（比較例１）
直径１ｍｍのナイロン６のモノフィラメント１本（芯糸）と、直径０．１１５ｍｍのナイロン６のモノフィラメント２５本（側糸）を準備し、芯糸の表面に接着剤を付与後、側糸を撚り数８０回／ｍで巻き付け、その周囲に被覆樹脂としてナイロン６６を溶融コーティングした。得られたストリング５（図３）の直径は１．３０〜１．３１ｍｍ（丸断面）であった。ストリングを構成する主要合成繊維（ナイロン６）のガラス転移点（Ｔｇ）は４０℃、融点（Ｔｍ）は２１５℃であった。得られたストリング５を比較例１とする。
【００３３】
次に図２に示すように、このストリング５を８０℃で０．５分間、加熱装置６に供給して加熱し、次に隙間間隔（隙間ゲージとも言う）が０．９ｍｍ、１．０ｍｍまたは１．１ｍｍのローラー７ａ，７ｂ間を通過させて扁平に変形し、図１に示す断面が扁平糸のストリング１０を得た。得られた扁平糸のストリングの断面は、長径／短径の比（扁平度）が、隙間間隔０．９ｍｍの場合には１．６７、隙間間隔１．０ｍｍの場合には１．４４、隙間間隔１．１ｍｍの場合には１．２８であった。これらのストリングを実施例１とする。
【００３４】
得られた扁平化されたストリングを硬式ラケットに張設した状態を、図４〜６に示す。図４は、隙間間隔１．１ｍｍの場合に得たストリングを用いて張設した硬式ラケット、図５は、隙間間隔１．０ｍｍの場合に得たストリングを用いて張設した硬式ラケット、図６は隙間間隔０．９ｍｍの場合に得たストリングを用いて張設した硬式ラケットである。図４〜６において、黒マークを入れたところが、捩れによる部分的に不均一な凹凸部分である。黒色マークのない部分は、ストリングの扁平面が主面を形成している領域である。捩れによる凹凸部は、図４においては２２個、図５においては５８個、図６においては６８個、存在した。
【００３５】
前記で得られた扁平度１．４４のストリングを張設したラケットを５名のテニスプレーヤーに使用してもらったところ、全員から丸断面のストリング（比較例１）に比べて反発性とスピン性が高いとの評価が得られた。
【００３６】
（実施例２）、（比較例２）
直径１．３１ｍｍのポリエチレンを５質量％ブレンドしたポリエチレンテレフタレートのモノフィラメントを使用した。ストリングを構成する主要合成繊維（ポリエチレンテレフタレート）のガラス転移点（Ｔｇ）は７０℃、融点（Ｔｍ）は２６０℃であった。このストリングを比較例２とする。
【００３７】
次に図２に示すように、このストリング５を８０℃で０．５分間、加熱装置６に供給して加熱し、次に隙間間隔（隙間ゲージとも言う）が１．０ｍｍまたは１．１ｍｍのローラー７ａ，７ｂ間を通過させて扁平に変形し、断面が扁平糸のストリングを得た。得られた扁平糸のストリングの断面は、長径／短径の比（扁平度）が、隙間間隔１．０ｍｍの場合には１．７２、隙間間隔１．１ｍｍの場合には１．４７であった。これらのストリングを実施例２とする。
【００３８】
得られた扁平化されたストリングを硬式ラケットに張設した状態を、図７〜８に示す。図７は、隙間間隔１．１ｍｍの場合に得たストリングを用いて張設した硬式ラケット、図８は、隙間間隔１．０ｍｍの場合に得たストリングを用いて張設した硬式ラケットである。図７〜８において、黒マークを入れたところが、捩れによる部分的に不均一な凹凸部分である。黒色マークのない部分は、ストリングの扁平面が主面を形成している領域である。捩れによる凹凸部は、図７においては１３個、図８においては２５個存在した。
【００３９】
前記で得られた扁平度１．４７のストリングを張設したラケットを５名のテニスプレーヤーに使用してもらったところ、全員から丸断面のストリング（比較例２）のストリングに比べて反発性とスピン性が高いとの評価が得られた。
【００４０】
（実施例３）、（比較例３）
モノフィラメントの中に３島成分を含み、島成分はポリエチレンテレフタレートを１０質量％ブレンドしたナイロン６、海成分はナイロン６である丸断面３島モノフィラメント２種（直径０．８９ｍｍの芯糸および直径０．１９５ｍｍの側糸）を準備した。この３島モノフィラメント１本（芯糸）の表面に、前記３島モノフィラメント１６本（側糸）を撚り数８５回／ｍで巻き付け、その周囲に被覆樹脂としてナイロン６をコーティングした。得られたストリングの断面は直径１．３２ｍｍであった。ストリングを構成する主要合成繊維（ナイロン６）のガラス転移点（Ｔｇ）は４０℃、融点（Ｔｍ）は２１５℃であった。このストリングを比較例３とする。
【００４１】
次に図２に示すように、このストリング５を８０℃で０．５分間、加熱装置６に供給して加熱し、次に隙間間隔（隙間ゲージとも言う）が０．９ｍｍまたは１．０ｍｍのローラー７ａ，７ｂ間を通過させて扁平に変形し、断面が扁平糸のストリングを得た。得られた扁平糸のストリングの断面は、長径／短径の比（扁平度）が、隙間間隔０．９ｍｍの場合には１．４２、隙間間隔１．０ｍｍの場合には１．２８であった。これらのストリングスを実施例３とする。
【００４２】
得られた扁平化されたストリングを硬式ラケットに張設した状態を、図９〜１０に示す。図９は、隙間間隔１．０ｍｍの場合に得たストリングを用いて張設した硬式ラケット、図１０は、隙間間隔０．９ｍｍの場合に得たストリングを用いて張設した硬式ラケットである。図９〜１０において、黒マークを入れたところが、捩れによる部分的に不均一な凹凸部分である。黒色マークのない部分は、ストリングの扁平面が主面を形成している領域である。捩れによる凹凸部分は、図９において８１個、図１０において９１個存在した。
【００４３】
前記で得られた扁平度１．４２のストリングを張設したラケットを５名のテニスプレーヤーに使用してもらったところ、全員から丸断面のストリング（比較例３）のストリングに比べて反発性とスピン性が高いとの評価が得られた。
【００４４】
（実施例４）、（比較例４）
直径１ｍｍのナイロン６のモノフィラメント１本（芯糸）と、直径０．１４ｍｍのナイロン６のモノフィラメント２３本（側糸）を準備し、芯糸の表面に接着剤を付与後、側糸を撚り数８０回／ｍで巻き付け、その周囲にバインダー被覆樹脂としてナイロン６６をコーティングした。得られたストリング５の直径は１．３０〜１．３１ｍｍ（丸断面）であった。ストリングを構成する主要合成繊維（ナイロン６）のガラス転移点（Ｔｇ）は４０℃、融点（Ｔｍ）は２１５℃であった。このストリングを比較例４とする。
【００４５】
次に図２に示すように、このストリング５を８０℃で０．５分間、加熱装置６に供給して加熱し、次に隙間間隔（隙間ゲージとも言う）が０．９ｍｍまたは１．０ｍｍのローラー７ａ，７ｂ間を通過させて扁平に変形し、断面が扁平糸のストリングを得た。得られた扁平糸のストリングの断面は、長径／短径の比（扁平度）が、隙間間隔０．９ｍｍの場合には１．４９、隙間間隔１．０ｍｍの場合には１．３６であった。これらのストリングを実施例４とする。
【００４６】
得られた扁平化されたストリングを硬式ラケットに張設した状態を、図１１〜１２に示す。図１１は、隙間間隔１．０ｍｍの場合に得たストリングを用いて張設した硬式ラケット、図１２は、隙間間隔０．９ｍｍの場合に得たストリングを用いて張設した硬式ラケットである。図１１〜１２において、黒マークを入れたところが、捩れによる部分的に不均一な凹凸部分である。黒色マークのない部分は、ストリングの扁平面が主面を形成している領域である。捩れによる凹凸部分は、図１１において３２個、図１２において４７個存在した。
【００４７】
前記で得られた扁平度１．３６のストリングを張設したラケットを５名のテニスプレーヤーに使用してもらったところ、全員から丸断面のストリング（比較例４）のストリングに比べて反発性とスピン性が高いとの評価が得られた。
【００４８】
（比較例５）
断面が長径１．２３ｍｍ、短径０．７５ｍｍの長円形のナイロン６モノフィラメント１本（芯糸）と、直径０．１１５ｍｍのナイロン６のモノフィラメント２５本（側糸）を準備し、ナイロン６をフェノール系溶剤に溶解させた接着剤を用いて、芯糸の表面に側糸を撚り数８０回／ｍで巻き付け接着し乾燥させた。得られたストリングの断面は長径１．４５ｍｍ、短径１．０３ｍｍ（長円）であった。得られたストリングの断面は、長径／短径の比（扁平度）が１．４５であった。ストリングを構成する主要合成繊維（ナイロン６）のガラス転移点（Ｔｇ）は４０℃、融点（Ｔｍ）は２１５℃であった。なお、この段階で芯と側糸との接着にむらが発生し、また、扁平部分では側糸間の隙間が大きかった。これは、芯の断面が扁平長円形であるため、接着剤の付着状態、芯と側糸との圧着状態、巻きつけ角度などにおいて、不均一かつ不安定であるためと考えられる。
【００４９】
得られたストリングの周囲に、楕円形断面のノズルを使用し、バインダー被覆樹脂としてナイロン６６をコーティングした。得られたコーティングストリングの断面は長径１．４７ｍｍ、短径１．０８ｍｍ（長円）であった。得られたコーティングストリングの断面は、長径／短径の比（扁平度）が、１．３６であった。なお、得られたコーティングストリングのコーティングは膜厚が不均一であった。
【００５０】
得られたコーティングストリングを硬式ラケットに張設した。コーティングストリングを用いた場合、毛羽や部分剥離が発生し、３本中１本は張り切れした。
【００５１】
このラケットを５名のテニスプレーヤーに使用してもらったところ、全員から実施例１のストリングに比べて反発性とスピン性が低く、毛羽、はがれが生じやすいとの評価が得られた。
【００５２】
実施例１および比較例１について、加工条件（隙間間隔、加熱温度および時間、巻速度）、得られたストリングの断面（寸法および扁平度）、得られたストリングの物性（強力、伸度、中間伸度、Ｓ結節強力）、得られたストリングをガットに張設した際の特性（張設性、張設後の捩れ箇所個数、打感）を以下の表１にまとめた。
【００５３】
【表１】
2011001805.tif 000016
【００５４】
表１中、強力は、ＪＩＳ  Ｌ  １０１３に従い測定した。伸度は、ＪＩＳ  Ｌ  １０１３に従い測定した。中間伸度は、ＪＩＳ  Ｌ  １０１３に従い測定した。Ｓ結節強力は、ＪＩＳ  Ｌ  １０１３に従い測定した。また、張設性は、「Ａ」が「問題なく張設できる」、「Ｂ」が「張設できるが、グロメットで通しにくい箇所がある」、「Ｃ」が「グロメットに通らず張設できない」を意味する。
【００５５】
反発性は、重さ４ｋｇの重りを高さ２００ｍｍから張設したガット面に落下させ、その場合の反発高さ（Ｈ）を測定し、下記の式に従い算出した。
【００５６】
反発率（％）＝（Ｈ／２００）×１００
スピン性は、８５０ｒｐｍ（Ｒ１）で回転するボールを４００ｍｍから張設したガット（１本）に落下させ、ガット面と接触後１０ｍｓ後の回転数（Ｒ２）と用いて、下記の式に従い算出した。このスピン性が大きいことは、ボールとガットの摩擦が大きいことを意味し、すなわち、スピンがよくかかることを意味する。
【００５７】
スピン性（ｒｐｍ）＝Ｒ１−Ｒ２
表１に示すように、実施例１及び比較例１の結果から、本実施例のストリングが、反発性とスピン性において向上していることが確認できた。
【００５８】
（実施例５）、（比較例６）
ポリエチレンテレフタレート樹脂（ＩＶ＝１．１）を用いて、断面が丸形状のモノフィラメントを扁平化加工したストリングと、略長方形の紡糸口金を用いて同条件で紡糸延伸した、ほぼ同じ扁平断面形状のストリングを作製し、比較した。
【００５９】
直径１．２９ｍｍの丸断面のモノフィラメントを１５０℃に加熱し、隙間１．１ｍｍのローラーに通し、得られた扁平化したストリングの長径は１．４５ｍｍ、短径１．１２ｍｍで扁平度は１．２９、強力６１ｋｇ、伸度３４％、結節強力４４ｋｇであった（実施例５）。一方長方形口金で得られた比較の扁平ストリングの長径は１．４２ｍｍ、短径は１．１３ｍｍで扁平度は１．２６、強力は６６ｋｇ、伸度３１％、結節強力４９ｋｇであった（比較例６）。
【００６０】
前記２種のストリングを同型のラケットに６０ポンドで張設したところ捩れ回数は、本実施例品は１８個、本比較例品は１６個であった。このラケット２種を用いて５名で比較試打評価したところ４名が本実施例品の方が柔らかく、食い込みが良いとの評価であった。
【００６１】
前記実施例１の反発性評価に用いた反発テスト法で重りがラケット面への衝突したときの沈み込み量を測定したところ、最大沈み込み量は比較例６ｍｍに対し、本実施例品は９ｍｍで本実施例品の方が沈み込み量が大きい、すなわち柔らかく食い込みが良いことが裏付けられた。また、前記のスピン性評価法で評価したところ、入射時のボール速度１００ｋｍ／ｈ、角度４０度、回転数ほぼ０ｒｐｍに対し、はねかえってくるボールの回転数は、丸断面のストリングが２９００ｒｐｍに対し、本実施例品の扁平ストリングは３１３０ｒｐｍとボールの回転数が大きく、スピンが良くかかっていることがわかった。
【００６２】
このように差がある理由は不明だが、扁平加工時の加温変形による断面厚み方向の微細構造変化が影響していると思われる。
【産業上の利用可能性】
【００６３】
本発明のストリングは、硬式テニス、軟式テニス、バトミントン、スカッシュなどのラケットに有用である。
【符号の説明】
【００６４】
１，１２  芯糸（モノフィラメント）
２，１３  側糸（巻き付け糸）
３，１４  被覆樹脂
４  巻き糸体
５  処理前のストリング
６  加熱装置
７ａ，７ｂ  ローラー７ａ，７ｂ
１０  扁平化ストリング
１１  巻き取り体
【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
合成繊維を含むラケット用ストリングであって、
ストリング形成後加熱圧縮変形により断面が扁平化され、いずれかの部分には圧痕を有し、
前記扁平化されたストリングは、実質的に無撚の状態で巻かれており、
前記ストリングは、（１）モノフィラメントからなる芯糸と、前記芯糸の周囲の側糸と、前記芯糸と前記側糸を一体化しているコーティング樹脂を含み、主として前記芯糸が扁平化している構造であるか、又は（２）前記合成繊維が熱可塑性ポリエステルであり、ストリング構造がモノフィラメント単体またはモノフィラメント単体にコーティングした構造であり、
前記扁平化されたストリングの断面は、長径／短径の比（扁平度）が１．２〜１．７の範囲であることを特徴とするラケット用ストリング。
【請求項２】
前記合成繊維が熱可塑性ポリアミド、熱可塑性ポリエステルから選ばれた１種以上である請求項１に記載のラケット用ストリング。
【請求項３】
前記芯糸のモノフィラメントが熱可塑性ポリアミドである請求項１に記載のラケットストリング。
【請求項４】
請求項１〜３のいずれか１項に記載のラケット用ストリングの製造方法であって、
ストリングを構成する主要合成繊維のガラス転移点をＴｇ（℃），融点をＴｍ（℃）としたとき、Ｔｇ（℃）以上、Ｔｍ−１０（℃）以下の温度に加熱し、所定の間隔を有するローラー間でストリングを圧縮変形し、その後冷却して巻き取ることを特徴とするラケット用ストリングの製造方法。
【請求項５】
圧縮変形するローラー間の隙間を圧縮前ストリング径の０．５５〜０．９０倍の間隔として圧縮変形加工し、得られた扁平ストリングの短径を圧縮前の０．６５〜０．９５倍とする請求項４に記載のストリングの製造方法。
【請求項６】
請求項１〜３のいずれかに記載のラケット用ストリングを張設したラケットであって、
ラケット打球面上において、前記ストリングは扁平面が主面を形成し、捩れによる部分的に不均一な凹凸部を有することを特徴とするラケット。
【請求項７】
前記捩れによる凹凸部が、１０〜１００箇所存在する請求項６に記載のラケット。
【手続補正２】
【補正対象書類名】明細書
【補正対象項目名】０００７
【補正方法】変更
【補正の内容】
【０００７】
本発明のラケット用ストリングは、合成繊維を含むラケット用ストリングであって、ストリング形成後加熱圧縮変形により断面が扁平化され、いずれかの部分には圧痕を有し、前記扁平化されたストリングは、実質的に無撚の状態で巻かれており、前記ストリングは、（１）モノフィラメントからなる芯糸と、前記芯糸の周囲の側糸と、前記芯糸と前記側糸を一体化しているコーティング樹脂を含み、主として前記芯糸が扁平化している構造であるか、又は（２）前記合成繊維が熱可塑性ポリエステルであり、ストリング構造がモノフィラメント単体またはモノフィラメント単体にコーティングした構造であり、前記扁平化されたストリングの断面は、長径／短径の比（扁平度）が１．２〜１．７の範囲であることを特徴とする。
【手続補正３】
【補正対象書類名】明細書
【補正対象項目名】００２２
【補正方法】変更
【補正の内容】
【００２２】
前記扁平化されたストリングの断面は、長径／短径の比（扁平度）が１．２〜１．７の範囲である。この範囲であれば、反発性とスピン性をより向上できる。具体的には、扁平度が１．２以上であれば、ラケットに張設後、捩れ箇所の個数が多くなり、反発性の向上が顕著になる。また、扁平度が１．７以下であれば、ストリングの扁平度が適切であるため、ラケットの張設性に問題が生じないからである。本発明において、ローラー間で圧縮成形する前のストリングは、扁平度が１．１未満のほぼ円形断面のストリングを用いることが好ましい。このような扁平度のストリングを用いれば、どのような角度から圧縮変形されても同じ形状のストリングが得られるためである。
【国際調査報告】
2011001805.tif 000017
2011001805.tif 000018
2011001805.tif 000019
2011001805.tif 000020